【手続補正書】
【提出日】平成19年6月21日(2007.6.21)
【手続補正１】
【補正対象書類名】明細書
【補正対象項目名】特許請求の範囲
【補正方法】変更
【補正の内容】
【特許請求の範囲】
【請求項１】  フリーラジカル重合ポリマー生成物を調製する連続高温重合方法であって、
（ａ）反応器に、
（ｉ）少なくとも１種のエポキシ官能性アクリルモノマー；および
（ｉｉ）少なくとも１種のヒドロキシ官能性アクリルモノマーを含むモノマー類を、その可使用容積の１００％まで満たされるように連続的に充填すること、ならびに
（ｂ）モノマー類を１７０℃〜２３２℃の温度において重合してポリマー生成物を生成すること、
を含み、反応器はモノマー類の重合中その可使用容積の１００％まで満たされており、そのためポリマー生成物は実質的にゲル粒子なしで生成する連続高温重合方法。
【請求項２】  ポリマー生成物が付加ポリマーである請求項１の連続高温重合方法。
【請求項３】  モノマー類の反応器内の滞留時間が６０分より短い請求項１の連続高温重合方法。
【請求項４】  （ａ）が溶剤、フリーラジカル重合開始剤、およびそれらの組合せからなる群より選択される１種または複数種のさらなる化合物を反応器に連続的に充填することをさらに含む請求項１の連続高温重合方法。
【請求項５】  （ａ）がモノマー類の全重量の４０重量％までの量で１種または複数種の溶剤を反応器に連続的に充填することをさらに含む請求項４の連続高温重合方法。
【請求項６】  フリーラジカル重合開始剤がジ−ｔ−アミルパーオキサイドである請求項４の連続高温重合方法。
【請求項７】  反応器内を、大気圧を超える一定圧力に保つことをさらに含む請求項１の連続高温重合方法。
【請求項８】  不活性ガスの添加により反応器内を一定圧力に保つ請求項７の連続高温重合方法。
【請求項９】  エポキシ官能性アクリルモノマーがグリシジルメタクリレートである請求項１の連続高温重合方法。
【請求項１０】  モノマー類が、少なくとも１種のさらなる非官能性フリーラジカル重合性モノマーをさらに含む請求項１の連続高温重合方法。
【請求項１１】  少なくとも１種のさらなる非官能性フリーラジカル重合性モノマーが、非官能性メタクリレートモノマー、非官能性アクリレートモノマー、非官能性スチレンモノマーおよびそれらの組合せからなる群より選択される請求項１０の連続高温重合方法。
【請求項１２】  少なくとも１種のさらなる非官能性フリーラジカル重合性モノマーが、少なくとも１種の非官能性メタクリレートモノマーおよび少なくとも１種の非官能性アクリレートモノマーをさらに含む請求項１０の連続高温重合方法。
【請求項１３】  少なくとも１種のさらなる非官能性フリーラジカル重合性モノマーが、少なくとも２種の異なる非官能性メタクリレートモノマーおよび少なくとも１種の非官能性アクリレートモノマーをさらに含む請求項１０の連続高温重合方法。
【請求項１４】  少なくとも１種のさらなる非官能性フリーラジカル重合性モノマーが、少なくとも２種の異なる非官能性メタクリレートモノマー、少なくとも１種の非官能性アクリレートモノマー、および少なくとも１種の非官能性スチレンモノマーをさらに含む請求項１０の連続高温重合方法。
【請求項１５】  非官能性メタクリレートモノマーおよび非官能性アクリレートモノマーが、メチルメタクリレート、ブチルメタクリレート、ブチルアクリレート、イソブチルメタクリレート、シクロヘキシルメタクリレート、シクロヘキシルアクリレート、イソボルニルアクリレート、イソボルニルメタクリレートおよびそれらの組合せからなる群より選択される請求項１１の連続高温重合方法。
【請求項１６】  ヒドロキシ官能性アクリルモノマーが２−ヒドロキシエチルメタクリレートである請求項１の連続高温重合方法。
【請求項１７】  （ａ）が、
（ｉ）重合性モノマー類の全重量に対して１重量パーセントから７５重量パーセントのエポキシ官能性アクリルモノマー；
（ｉｉ）重合性モノマー類の全重量に対して１重量パーセントから７５重量パーセントのヒドロキシ官能性アクリルモノマー（但し、エポキシ官能性アクリルモノマーとヒドロキシ官能性アクリルモノマーとの合計重量は、重合性モノマー類の全重量の７５パーセントを超えないものとする）；
（ｉｉｉ）重合性モノマー類の全重量に対して２５重量パーセントから９８重量パーセントの少なくとも１種の非官能性フリーラジカル重合性モノマー；および
（ｉｖ）少なくとも１種のフリーラジカル重合開始剤
からなるモノマーを反応器に連続的に充填することをさらに含む請求項１の連続高温重合方法。
【請求項１８】  フリーラジカル重合ポリマー生成物を調製する連続高温重合方法であって、
（ａ）反応器に、実質的に
（ｉ）少なくとも１種のエポキシ官能性アクリルモノマー；および
（ｉｉ）スチレンおよびα−メチルスチレンからなる群より選択される少なくとも１種の非官能性スチレンからなるモノマー類を、その可使用容積の１００％まで満たされるように連続的に充填すること、ならびに
（ｂ）モノマー類を重合してポリマー生成物を生成すること、
を含み、反応器はモノマー類の重合中その可使用容積の１００％まで満たされており、そのためポリマー生成物は実質的にゲル粒子なしで生成する連続高温重合方法。
【請求項１９】  非官能性スチレンモノマーがスチレンである請求項１８の連続高温重合方法。
【請求項２０】  エポキシ官能性アクリルモノマーがグリシジルメタクリレートである請求項１８の連続高温重合方法。
【請求項２１】  反応器内の温度が１６０℃から２７０℃であり、モノマー類の反応器内の滞留時間が６０分より短い請求項１８の連続高温重合方法。
【請求項２２】  （ａ）が溶剤、フリーラジカル重合開始剤およびそれらの組合せからなる群より選択される１種または複数種のさらなる化合物を反応器に連続的に充填することをさらに含む請求項１８の連続高温重合方法。
【請求項２３】  （ａ）がモノマー類の全重量の４０重量％までの量で１種または複数種の溶剤を反応器に連続的に充填することをさらに含む請求項２２の連続高温重合方法。
【請求項２４】  フリーラジカル重合開始剤がジ−ｔ−アミルパーオキサイドである請求項２２の連続高温重合方法。
【請求項２５】  反応器内を、大気圧を超える一定圧力に保つことをさらに含む請求項１８の連続高温重合方法。
【請求項２６】  不活性ガスの添加により反応器内を一定圧力に保つ請求項２５の連続高温重合方法。
【請求項２７】  フリーラジカル重合ポリマー生成物を調製する連続高温重合方法であって、
（ａ）反応器に、
（ｉ）少なくとも１種のエポキシ官能性アクリルモノマー；および
（ｉｉ）非官能性メタクリレートモノマー、非官能性アクリレートモノマー、非官能性スチレンモノマーおよびそれらの組合せからなる群より選択される少なくとも１種の非官能性フリーラジカル重合性モノマーを含むモノマー類を、反応器内にはエポキシ官能性アクリルモノマー以外には官能基を有するモノマーが含まれず、かつ反応器の可使用容積の１００％まで満たされるように連続的に充填すること、ならびに
（ｂ）モノマー類を重合してポリマー生成物を生成すること、
を含み、反応器はモノマー類の重合中その可使用容積の１００％まで満たされており、そのためポリマー生成物は実質的にゲル粒子なしで生成する連続高温重合方法。
【請求項２８】  ポリマー生成物が付加ポリマーである請求項２７の連続高温重合方法。
【請求項２９】  反応器内の温度が１６０℃から２７０℃であり、モノマー類の反応器内の滞留時間が６０分より短い請求項２７の連続高温重合方法。
【請求項３０】  （ａ）が溶剤、フリーラジカル重合開始剤およびそれらの組合せからなる群より選択される１種または複数種のさらなる化合物を反応器に連続的に充填することをさらに含む請求項２７の連続高温重合方法。
【請求項３１】  （ａ）がモノマー類の全重量の４０重量％までの量で１種または複数種の溶剤を反応器に連続的に充填することをさらに含む請求項３０の連続高温重合方法。
【請求項３２】  フリーラジカル重合開始剤がジ−ｔ−アミルパーオキサイドである請求項３０の連続高温重合方法。
【請求項３３】  反応器内を、大気圧を超える一定圧力に保つことをさらに含む請求項２７の連続高温重合方法。
【請求項３４】  不活性ガスの添加により反応器内を一定圧力に保つ請求項３３の連続高温重合方法。
【請求項３５】  エポキシ官能性アクリルモノマーがグリシジルメタクリレートである請求項２７の連続高温重合方法。
【請求項３６】  （ａ）が少なくとも１種の非官能性メタクリレートモノマーおよび少なくとも１種の非官能性アクリレートモノマーを反応器に連続的に充填することをさらに含む請求項２７の連続高温重合方法。
【請求項３７】  非官能性フリーラジカル重合性モノマーが、メチルアクリレート、エチルアクリレート、ｎ−プロピルアクリレート、ｉ−プロピルアクリレート、ｎ−ブチルアクリレート、ｓ−ブチルアクリレート、ｉ−ブチルアクリレート、ｔ−ブチルアクリレート、ｎ−アミルアクリレート、ｉ−アミルアクリレート、イソボルニルアクリレート、ｎ−ヘキシルアクリレート、２−エチルブチルアクリレート、２−エチルヘキシルアクリレート、ｎ−オクチルアクリレート、ｎ−デシルアクリレート、メチルシクロヘキシルアクリレート、シクロペンチルアクリレート、シクロヘキシルアクリレート、メチルメタクリレート、エチルメタクリレート、２−ヒドロキシエチルメタクリレート、ｎ−プロピルメタクリレート、ｎ−ブチルメタクリレート、ｉ−プロピルメタクリレート、ｉ−ブチルメタクリレート、ｎ−アミルメタクリレート、ｎ−ヘキシルメタクリレート、ｉ−アミルメタクリレート、ｓ−ブチルメタクリレート、ｔ−ブチルメタクリレート、２−エチルブチルメタクリレート、メチルシクロヘキシルメタクリレート、シンナミルメタクリレート、クロチルメタクリレート、シクロヘキシルメタクリレート、シクロペンチルメタクリレート、２−エトキシエチルメタクリレート、およびイソボルニルメタクリレートからなる群より選択される請求項２７の連続高温重合方法。
【請求項３８】  反応器内の温度が１７０℃から２３２℃である請求項２７の連続高温重合方法。
【請求項３９】  溶剤が、エポキシ官能性モノマーと反応する官能基を含んでいない請求項３０の連続高温重合方法。
【請求項４０】  非官能性フリーラジカル重合性モノマーが、メチルメタクリレート、ブチルメタクリレート、ブチルアクリレート、イソブチルメタクリレート、シクロヘキシルメタクリレート、シクロヘキシルアクリレート、イソボルニルアクリレート、イソボルニルメタクリレートおよびこれらの組合せからなる群より選択される請求項２７の連続高温重合方法。
【請求項４１】  フリーラジカル重合ポリマー生成物を調製する連続高温重合方法であって、
（ａ）反応器に、
（ｉ）少なくとも１種のエポキシ官能性アクリルモノマー；
（ｉｉ）少なくとも１種の非官能性メタクリレートモノマー；および
（ｉｉｉ）シクロヘキシルアクリレート、イソボルニルアクリレートおよびそれらの組合せからなる群より選択される少なくとも１種の非官能性アクリレートモノマーを含むモノマー類を連続的に充填すること、ならびに
（ｂ）モノマー類を重合してポリマー生成物を生成すること、
を含み、反応器はモノマー類の重合中その可使用容積の１００％まで満たされており、そのためポリマー生成物は実質的にゲル粒子なしで生成する連続高温重合方法。
【請求項４２】  （ａ）請求項４１の方法により製造されたポリマー生成物、および
（ｂ）ポリマー生成物と合わせたときに粉体コーティング組成物を形成するのに十分な他の材料、
を含む粉体コーティング組成物。
【請求項４３】  （ａ）請求項４１の方法により製造されたポリマー生成物、および
（ｂ）ポリマー生成物と合わせたときに液体コーティング組成物を形成するのに十分な他の材料、
を含む液体コーティング組成物。
【請求項４４】  （ａ）請求項１８の方法により製造されたポリマー生成物、および
（ｂ）ポリマー生成物と合わせたときに粉体コーティング組成物を形成するのに十分な他の材料、
を含む粉体コーティング組成物。
【請求項４５】  （ａ）請求項１８の方法により製造されたポリマー生成物、および
（ｂ）ポリマー生成物と合わせたときに液体コーティング組成物を形成するのに十分な他の材料、
を含む液体コーティング組成物。
【請求項４６】  （ａ）請求項２７の方法により製造されたポリマー生成物、および
（ｂ）ポリマー生成物と合わせたときに粉体コーティング組成物を形成するのに十分な他の材料、
を含む粉体コーティング組成物。
【請求項４７】  （ａ）請求項２７の方法により製造されたポリマー生成物、および
（ｂ）ポリマー生成物と合わせたときに液体コーティング組成物を形成するのに十分な他の材料、
を含む液体コーティング組成物。